(57)【要約】      （修正有）【課題】可視光線を透過させつつも、防眩性に優れ、色覚異常を発生させにくい防眩性シートおよび当該防眩性シートを用いた防眩性合わせガラスを提供する。【解決手段】基材シートとその少なくとも片面に形成された塗工層とを有する防眩性シートであって、防眩性シートの可視光線透過率が７０％以下であり、塗工層が５５０〜６００ｎｍに最大吸収波長を有する染料を含有することを特徴とする防眩性シートである。また、防眩性シートと防眩性シートを挟む２枚の透明板とを有することを特徴とする防眩性合わせガラスである。【選択図】なし【特許請求の範囲】
【請求項１】
基材シートとその少なくとも片面に形成された塗工層とを有する自動車用防眩性シートであって、
可視光線透過率が７０％以下であり、
前記塗工層が５５０〜７００ｎｍに最大吸収波長を有する染料を含有する
ことを特徴とする自動車用防眩性シート。
【請求項２】
前記染料が、テトラアザポルフィリン染料またはフタロシアニン染料であることを特徴とする請求項１に記載の自動車用防眩性シート。
【請求項３】
前記可視光線透過率が４０％以下であることを特徴とする請求項１または請求項２に記載の自動車用防眩性シート。
【請求項４】
請求項１〜３のいずれか１項に記載の自動車用防眩性シートと前記自動車用防眩性シートを挟む２枚の透明板とを有することを特徴とする自動車用防眩性合わせガラス。
【発明の詳細な説明】
【技術分野】
【０００１】
本発明は、自動車用防眩性シートおよび当該防眩性シートを有する自動車用防眩性合わせガラスに関するものである。
【背景技術】
【０００２】
自動車の運転時等において、太陽光線、ヘッドライト、夜間のＬＥＤ街路灯等の眩しさを防止する防眩手段としては、サングラスやサンバイザーの他、フロントガラスに設置されるサンシェードがある。これらの防眩手段において、防眩効果を高めるために可視光線透過率を小さくすると、交通標識や信号の色が見え難くなるおそれがあった。
【０００３】
そこで、太陽光線等の個々の波長に応じて光線透過率を制御して、可視光線の透過量をある程度維持しつつ、眩しさに関わる特定の波長領域の光線のみを抑制する試みが検討されてきている。
【０００４】
眩しさに関わる特定の波長領域の光線のみを抑制する方法としては、特定の波長領域の光線を選択的に吸収する色素を使用する方法がある。例えば特許文献１には、波長５８０ｎｍ付近の光を吸収する３価のネオジムイオンを含有する合わせガラス用中間膜が開示されている。
【先行技術文献】
【特許文献】
【０００５】
【特許文献１】特開２００７−５５８３９号公報
【発明の概要】
【発明が解決しようとする課題】
【０００６】
人間の目は、波長ごとに光を感じ取る強さ（視感度）が異なり、明所であれば一般に、５５０ｎｍを中心とした波長の光に敏感であるとされている。そうすると、５５０ｎｍ付近の波長の光の強度を選択的に低減させることができれば、強い光源の光から感じる眩しさをより効果的に抑制できると考えられる。
【０００７】
さらに、特定の波長の光のみを選択的に低減させることができれば、他の波長の光は透過させることができるので、可視光線の透過量を確保した上で、眩しさを効果的に低減させることが可能となる。また、透過光が特定の色相に偏ることもないので、防眩手段を外したときに一時的な色覚異常が発生するといった色相に関わる問題が生じることも少なくなる。ここで、色覚異常とは、例えば、視感度が高い５００〜５５０ｎｍの波長の光を低減させるサンバイザーを使用したときに、補色しようとする作用が働き、当該サンバイザーを外したときに、景色が緑色に見える現象である。
【０００８】
本発明は、以上のような状況に鑑みてなされたものである。すなわち、本発明は、可視光線を透過させつつも、防眩性に優れ、色覚異常を発生させにくい自動車用防眩性シートを提供することを課題とする。また当該自動車用防眩性シートを用いた自動車用防眩性合わせガラスを提供することを課題とする。
【課題を解決するための手段】
【０００９】
本発明者らは、種々の波長の光を選択的に吸収する多種類の着色シートを用いて、標準的な光源を照射して、当該着色シートを透過した光に対する眩しさについて、多数の被験者の肉眼による相対評価を実施した。その結果、５５０〜７００ｎｍの波長の光を選択的に吸収する着色シートを透過した光が相対的に眩しさを感じにくいことを見出した。
【００１０】
そこで次に、５５０〜７００ｎｍの波長の光を選択的に吸収する色素を種々検討した。その結果、５５０〜７００ｎｍに最大吸収波長を有する染料、特にテトラアザポルフィリン染料またはフタロシアニン染料が有効であることを見出して、本発明を完成するに至った。
【００１１】
すなわち、本発明は以下のような構成を有している。
（１）本発明の自動車用防眩性シートは、基材シートとその少なくとも片面に形成された塗工層とを有する自動車用防眩性シートであって、可視光線透過率が７０％以下であり、前記塗工層が５５０〜７００ｎｍに最大吸収波長を有する染料を含有している。
【００１２】
（２）前記染料が、テトラアザポルフィリン染料またはフタロシアニン染料であることが好ましい。
【００１３】
（３）前記可視光線透過率が４０％以下であることが好ましい。
【００１４】
（４）本発明の自動車用防眩性合わせガラスは、前記自動車用防眩性シートと前記自動車用防眩性シートを挟む２枚の透明板とを有している。
【発明の効果】
【００１５】
本発明の自動車用防眩性シートおよび自動車用防眩性合わせガラスは、可視光線を透過させつつも、防眩性に優れ、色覚異常を発生させにくい。
【図面の簡単な説明】
【００１６】
【図１】実施例の防眩性シートＮｏ．１〜５の透過光のスペクトルである。
【図２】実施例の防眩性シートＮｏ．６〜７の透過光のスペクトルである。
【図３】実施例の防眩性シートＮｏ．８〜１３の透過光のスペクトルである。
【図４】実施例の防眩性シートＮｏ．１〜１３の可視光線透過率と輝度をプロットしたグラフである。
【図５】防眩性（官能評価）の評価方法の概要図である。
【図６】防眩性（輝度）の評価方法の概要図である。
【発明を実施するための形態】
【００１７】
本発明の実施形態について説明する。但し、本発明の実施形態は、以下の実施形態に限定されるものではない。以下では、「自動車用防眩性シート」を単に「防眩性シート」と記載し、「自動車用防眩性合わせガラス」を単に「防眩性合わせガラス」と記載する。
【００１８】
本実施形態の防眩性シートは、基材シートとその少なくとも片面に形成された塗工層とからなり、前記塗工層は特定の染料を含有している。以下、防眩性シートを構成する各要素について説明する。
【００１９】
（基材シート）
基材シートは、例えば、ガラス板、ガラス板に貼合させて用いるフィルム、合わせガラスの中間膜のフィルムである。そのため、基材シートは、通常は透明な材料からなり、透明樹脂または透明ガラスからなる。透明樹脂としては、ポリエステル系、アクリル系、ポリカーボネート系、スチレン系、ポリオレフィン系、水添環状樹脂、フッ素系、シリコーン系、ウレタン系など種々の樹脂が使用できる。防眩性シートの用途や目的に応じて、これらの樹脂を使い分けることができる。これらの透明樹脂の中では、耐候性の観点から、ポリエチレンテレフタレート（ＰＥＴ）やポリエチレンナフタレート（ＰＥＮ）等のポリエステル系樹脂が好ましい。シートの厚さは、用途や使い方に応じて適宜設定することができる。
【００２０】
（塗工層）
防眩性シートは、基材シートの少なくとも片面に、塗工層を有している。塗工層は、後記する５５０〜７００ｎｍに最大吸収波長を有する染料を含有している。基材シート表面に塗工層を形成する方法は、特に限定されない。例えば、熱可塑性樹脂、熱硬化性樹脂および光硬化性樹脂から選ばれるバインダー樹脂を溶剤に溶かして、後記する特定の染料等を混合し、その溶液を基材シート上にコーターを用いて塗工し、乾燥、硬化させることによって形成することができる。塗工層を構成するバインダー樹脂、塗工層の厚さ、形成量等は、防眩性シートの用途や使い方に応じて、適宜設定することができる。
【００２１】
塗工層を構成する熱可塑性樹脂としては、例えば、アクリル樹脂、ウレタン樹脂、スチレン樹脂、ポリカーボネート樹脂等が挙げられる。また、塗工層を構成する熱硬化型樹脂または光硬化性樹脂としては、例えば、フェノール樹脂、尿素樹脂、ジアリルフタレート樹脂、メラミン樹脂、不飽和ポリエステル樹脂、ポリウレタン樹脂、エポキシ樹脂、アミノアルキッド樹脂、珪素樹脂、ポリシロキサン樹脂等が挙げられる。
【００２２】
塗工層を形成するバインダー樹脂組成物には、例えば、分散剤、柔軟性成分、抗菌剤、フッ素系防汚剤、滑剤、レベリング剤、帯電防止剤、紫外線吸収剤、熱安定剤、酸化防止剤、溶剤等の公知の添加剤を必要に応じて適宜添加することができる。
【００２３】
（染料）
本発明者らは、種々の波長の光を選択的に吸収する多種類の着色シートを用いて、標準的な光源を照射して、当該着色シートを透過した光に対する眩しさについて、多数の被験者の肉眼による相対評価を実施した。その結果、可視光線透過率が７０％以下であり、かつ５５０〜７００ｎｍの波長領域に、光線透過率が０％程度となるレベルまで吸収する吸収ピークを有する着色シートであれば、眩しさを感じにくいことを見出した。また、５５０〜６００ｎｍの波長領域に、光線透過率が０％程度となるレベルまで吸収する吸収ピークを有する着色シートであれば、眩しさをさらに感じにくいことを見出した。
【００２４】
５５０〜７００ｎｍの波長領域の中の特定波長のみに吸収ピークを有する着色シートであれば、可視光線としての透過量を一定量確保することが可能である。そして、当該着色シートは、吸収ピークの波長が５５０ｎｍ以上であって、透過光が特定の色相に偏ることもないので、色覚異常が発生することを抑制することができる。さらに、当該着色シートは、交通信号の色（青、赤、黄）と干渉する色ではないため、交通信号の色をはっきりと認識することができる。
【００２５】
５５０〜７００ｎｍの波長領域に、光線透過率が０％程度となるレベルまで吸収する吸収ピークを有する着色シートを得るためには、５５０〜７００ｎｍに最大吸収波長を有する染料を用いることが有効である。基材シート上に５５０〜７００ｎｍに最大吸収波長を有する染料を存在させ、その存在量を適宜調整することによって、５５０〜７００ｎｍの波長領域に、光線透過率が０％程度となるレベルまで吸収する吸収ピークを有する着色シートとすることができる。
【００２６】
本発明者らは、次に、５５０〜７００ｎｍに最大吸収波長を有する染料であって、耐光性に優れ、防眩性シートまたは防眩性合わせガラスとして実用的に使用し得る染料を種々検討した。その結果、５５０〜７００ｎｍに最大吸収波長を有するテトラアザポリフィリン染料またはフタロシアニン染料が有効であることを見出した。
【００２７】
テトラアザポルフィリン染料は、４つのピロール環がメチンで環状に結合したポルフィリン構造を有しており、ポルフィリンの４つのピロール環をつなぐ４つのメチンを窒素に置き換えたものである。テトラアザポルフィリンは、中心部に各種金属元素を置いて、配位させることが可能であり、安定な錯体を形成することができる。また、環状構造の周囲の水素原子を種々の官能基に置換することによって、多様な種類の化合物を形成することができる。そして、環状構造に結合した各種官能基や中心の金属元素の種類によって、吸収する光の波長を変動させることができる。
【００２８】
５５０〜７００ｎｍに最大吸収波長を有するテトラアザポルフィリン染料としては、例えば、中心の金属元素として銅、パラジウム、バナジウム等を有するテトラアザポルフィリン染料がある。これらの色素は、安定な化学構造を有し、防眩性シートに用いる色素として有効である。
【００２９】
フタロシアニン染料は、フタル酸イミドが環状につながった化合物であり、金属元素と結合して、安定な錯体を形成する。金属元素の種類や環状化合物に結合した官能基の種類等を変えることによって、種々の吸収スペクトルを有した化合物とすることができる。フタロシアニン染料としては、例えば、フタロシアニン（コバルト）染料、フタロシアニン（銅）染料、フタロシアニン（ニッケル）染料、フタロシアニン（酸化バナジウム）染料、フタロシアニン（白金）染料、等が挙げられる。括弧内の金属は、環状構造の分子の中心部に存在する金属元素や金属化合物を意味する。フタロシアニン化合物は、水や溶剤に不溶のときはフタロシアニン顔料となり、水や溶剤に溶解するときはフタロシアニン染料となる。
【００３０】
（防眩性シート）
図１〜図３は、上記の各種染料を含有した防眩性シートＮｏ．１〜１３の透過光のスペクトルを示したものである。横軸は波長、縦軸は可視光線透過率を表している。防眩性シートＮｏ．１〜１３はそれぞれ、後記する実施例における防眩性シートＮｏ．１〜１３に相当する。
【００３１】
後記する防眩性の評価において、防眩性シートＮｏ．３〜７、１１〜１３は、輝度が小さく、防眩性に優れており、防眩性シートＮｏ．１、２、８〜１０は、輝度が大きく、防眩性に劣っている（表１〜３参照）。防眩性シートＮｏ．３、６は、色素として同じものを用いており、また防眩性シートＮｏ．４、７、８〜１３は、色素として同じものを用いている。同じ色素を用いた防眩性シートの中では、可視光線透過率が小さい方が、輝度が小さく、防眩性に優れている傾向にある。
【００３２】
防眩性シートの最大吸収波長は、実質的に、塗工層に含有されている色素の最大吸収波長に因るものである。上記の結果から、防眩性シートの最大吸収波長は、５５０〜７００ｎｍの範囲内にあることが好ましい。
【００３３】
塗工層中における前記染料の含有量は、特に限定されないが、乾燥後の固形分質量で樹脂１００質量部に対して０．１〜１０質量部程度が好ましく、１〜１０質量部程度がより好ましく、２〜１０質量部程度がさらに好ましい。また、防眩性シートにおける前記染料の存在量は、特に限定されないが、０．０１〜２．０ｇ／ｍ２程度が好ましく、０．１０〜１．５ｇ／ｍ２程度がより好ましく、０．２〜１．５ｇ／ｍ２程度がさらに好ましい。
【００３４】
防眩性シートは、防眩性を発現するためには、可視光線透過率がある程度低いことが必要である。具体的には、防眩性シートの可視光線透過率（Ｄ６５光源）は、７０％以下であることが好ましく、６０％以下であることがより好ましく、４０％以下であることがさらに好ましい。可視光線透過率が上記範囲内にあると、眩しさを適度に抑制することができる。一方、防眩性シートは、可視光線透過率が低過ぎると、交通標識や信号の色等を認識することが困難となるため、可視光線透過率は１０％以上であることが好ましい。可視光線透過率は、ＪＩＳ Ｓ３１０７に準拠して、赤外反射測定機を用いて測定することができる。
【００３５】
防眩性シートの可視光線に対する透明性を確保するために、防眩性シートは、ヘイズが３％以下であることが好ましく、２％以下であることがより好ましい。
【００３６】
防眩性シートは、強い光に曝されることもあるため、耐光性に優れていることが好ましい。耐光性の評価方法は後記する。耐光性のレベルとしては、耐光性試験の前後で最大吸収波長の透過率の変化量が３％未満であることが好ましい。
【００３７】
（防眩性合わせガラス）
防眩性合わせガラスは、防眩性シートと前記防眩性シートを挟む２枚の透明板とを有している。防眩性シートの両側に接着層を設けて、２枚の透明板で挟んで、固定することによって、防眩性合わせガラスが形成される。防眩性合わせガラスを製造する方法は、公知の合わせガラスを製造する方法を用いることができる。防眩性合わせガラスに使用される透明板としては、透明ガラスまたは前記した透明樹脂を用いることができる。ガラスとしては、ソーダ石灰ガラスが代表的なものである。
【００３８】
防眩性合わせガラスの接着層としては、合わせガラスの中間膜と透明板との接着層として使用される樹脂膜であれば特に制限されない。接着層に使用される接着剤としては、例えば、ポリビニルブチラール系樹脂（ＰＶＢ系樹脂）等のポリビニルアセタール樹脂、エチレン−酢酸ビニル共重合体系樹脂（ＥＶＡ系樹脂）、アクリル系樹脂、シリコーン系樹脂等が挙げられる。接着層の厚さは、１００〜１０００μｍであることが好ましい。
【００３９】
接着層に使用される接着剤には、紫外線吸収剤、抗酸化剤、帯電防止剤、熱安定剤、滑剤、充填剤、着色剤、接着調整剤等を適宜添加配合してもよい。
【００４０】
本実施形態の防眩性シートは、防眩性に優れていることから、自動車等の交通車輌の窓、建物の窓等において、窓ガラスに貼り合わせて利用することができる。また、防眩性合わせガラスは、そのまま窓ガラスとして利用することができる。
【実施例】
【００４１】
本実施形態を下記の実施例によって、さらに具体的に説明する。
（１）使用色素
(i)メロシアニン染料Ａ
(ii)メロシアニン染料Ｂ
(iii)メロシアニン染料Ｃ
(iv)テトラアザポルフィリン（銅）染料
(v)フタロシアニン（コバルト）染料
【００４２】
（２）バインダー樹脂
(i)ポリメリルメタクリレート（ＰＭＭＡ）
(ii)ポリアクリル酸ブチル
【００４３】
（３）塗工液の調製
表１〜３の配合組成に従って、色素を溶剤ＭＥＫ（メチルエチルケトン）に溶解させ、バインダー樹脂１．６ｇと混合した後、所望の固形分濃度に調整した塗工液を調製した。
【００４４】
（４）防眩性シートＮｏ．１〜１３の作製
ＰＥＴフィルム（東洋紡社製Ａ４３００、１００μｍ厚）にメイヤーバーを用いて、上記の塗工液を表１〜３の乾燥後の塗工量に従ってコーティングし、１２０℃で３分間乾燥させて、防眩性シートＮｏ．１〜１３を作製した。
【００４５】
＜評価項目＞
（１）光学特性
分光光度計（島津製作所社製、Ｓｏｌｉｄ Ｓｐｅｃ−３７００）を用い、各シートから切り出した２０×２０ｍｍ角の試験片のスペクトルを３００〜８００ｎｍの波長範囲で測定した。光源として、Ｄ６５光源を使用した。
測定項目：
・最大吸収波長
・可視光線透過率：ＪＩＳ Ｓ３１０７準拠
・色相（ａ＊、ｂ＊）：ＪＩＳ Ｚ８７２９準拠
色相は、ａ＊値またはｂ＊値が８０以下のとき、許容範囲と判定した。
【００４６】
（２）ヘイズ
ヘイズメーター（日本電色工業社製、ＮＤＨ７０００）使用、ＪＩＳ Ｋ７１３６：２０００準拠。
【００４７】
（３）防眩性
（ランプ）
ＩＲランプ：TOSHIBA製  赤外線ランプIR100V250WRHE
【００４８】
（官能評価）
図５に防眩性の評価方法の概要図を示した。
合わせガラス（グリーン2.0mm厚＋PVB0.76mm厚＋グリーン2.0mm厚、サイズ100mm×100mm）２に各防眩性シート３を貼り付けたものを評価用サンプルとした。このサンプルを防眩性シート貼り付け側を被験者側に向け、仰角５０度に傾けて設置した。被験者とは反対側の２ｍ離れた位置にランプ（ＩＲランプまたはＬＥＤランプ）１を設置し、ランプ１を照射した。いずれも地面から１．２５ｍの高さに設置して評価した。被験者は、サンプル越しに90mm四方に開口した平板４の隙間から合わせガラスに貼り付けた各防眩性シートを透過する光を直視した。その後、グレアの程度を数値にて回答した。グレア感の申告値は、de boerの９段階グレア評価尺度を参考に５段階での評価尺度を採用した。被験者は、年齢、性別を問わない２０名とした。
防眩性の評価尺度：
５：眩しさを感じない
４：十分に許容できる眩しさ
３：許容できる限界の眩しさ
２：眩しい
１：耐えられない眩しさ
官能評価は、３以上のとき、合格と判定した。
【００４９】
（輝度測定）
図６に防眩性の評価方法の概要図を示した。
輝度計５：KONICAMINOLTA製２次元色彩輝度計CA-2500または分光放射輝度計CS-2000を用いて、他は上記官能評価と同様にして、官能評価における被験者の位置で測定した。
輝度は、５００００ｃｄ/ｍ２以下のとき、合格と判定した。
【００５０】
（４）耐光性
（４−１）サンプル作製
（i）粘着剤組成物の調製
下記組成の粘着剤組成物を調製した。
アクリル系粘着剤、SKダイン1429DT、綜研化学社製、41.820ｇ
アルミ錯体系硬化剤、AD-5A、綜研化学社製、1.300ｇ
ＵＶ吸収剤、Tinuvin477（ヒドロキシフェニルトリアジン系）ＢＡＳＦ社製、0.390ｇ
溶剤、ＭＥＫ、6.490ｇ
合計50.000ｇ
粘着剤組成物の固形分濃度：２６質量％
【００５１】
（ii）粘着層の調製
シリコーンで処理されたセパレータフィルム（三菱樹脂社製、ＰＥＴフィルムセパレータ、ＭＲＦ、２５μｍ厚さ）上に上記組成の粘着剤組成物をアプリケータを用いて塗工した。その後１００℃の熱風オーブン中で２分間乾燥させて、２０μｍ厚さの粘着層を有した離型シートを作成した。
【００５２】
（iii）防眩性シートとガラス板との貼り合わせ
上記粘着層を有した離型シートを防眩性シートＮｏ．１〜５の塗工面に貼り合わせた後、セパレータフィルムを剥離して、粘着層を防眩性シートＮｏ．１〜５の塗工層上に積層させた。その後当該粘着層を介して、防眩性シートＮｏ．１〜５とアルカリガラス（２ｍｍ）とを貼り合わせた。
【００５３】
（４−２）耐光性試験
スガ試験機社製、キセノンウェザオメータＸＬ７５を用いて実施した。
キセノン光照射試験条件：放射照度３９０Ｗ／ｍ２、ブラックパネル温度６３℃、槽内温度４５℃、槽内湿度５０％ＲＨ、２００時間。
キセノン光を照射する照射面はガラス板側とした。
耐光性試験の評価基準：耐光性試験の前後で最大吸収波長の透過率変化量が、１％未満の場合は「〇」、１％以上３％未満の場合は「△」、３％以上の場合は「×」とした。
【００５４】
評価結果は、表１〜３に示すとおりであった。
【００５５】
【表１】
2020160148.tif 000002
【００５６】
【表２】
2020160148.tif 000003
【００５７】
【表３】
2020160148.tif 000004
【００５８】
表１〜３の結果から、防眩性シートＮｏ．４、５、７、１１〜１３は、塗工層に５５０〜７００ｎｍに最大吸収波長を有するテトラアザポルフィリン染料またはフタロシアニン染料を含有するシートであり、可視光線透過率が７０％以下であり、防眩性および耐光性に優れていた。
【００５９】
防眩性シートＮｏ．１、２は、塗工層にメロシアニン染料を含有するシートであるが、染料の最大吸収波長が５５０ｎｍ未満であり、防眩性および耐光性に劣るものであった。防眩性シートＮｏ．３、６は、塗工層にメロシアニン染料を含有するシートであるが、染料の最大吸収波長が５５０ｎｍ未満であり、可視光線透過率が７０％以下であって防眩性に優れているものの、色相および耐光性に劣るものであった。防眩性シートＮｏ．８〜１０は、塗工層にテトラアザポルフィリン染料を含有するシートであるが、染料の含有量が少ないため、防眩性に劣るものであった。
【００６０】
図４は、防眩性シートＮｏ．１〜１３の可視光線透過率と輝度をプロットしたグラフである。グラフ上の数字は、防眩性シートのＮｏ．を示している。可視光線透過率が小さくなるほど輝度が低下する傾向にあり、可視光線透過率が小さいほど防眩性が向上することを示している。
【００６１】
防眩性シートＮｏ．１、２、３、６、８、９、１０のプロットの近似直線をＬ１で示した。また、防眩性シートＮｏ．４、５、７、１１、１２、１３のプロットの近似直線をＬ２で示した。本発明の規定を満足する防眩性シートの近似直線Ｌ２は、本発明の規定を満足しない防眩性シートの近似直線Ｌ１に比べて、輝度が小さく、一段と防眩性に優れていることが示されている。
【図１】
2020160148.tif 000005
【図２】
2020160148.tif 000006
【図３】
2020160148.tif 000007
【図４】
2020160148.tif 000008
【図５】
2020160148.tif 000009
【図６】
2020160148.tif 000010